СПОСОБ НАНЕСЕНИЯ НАНОСТРУКТУРИРОВАННЫХ ИЗНОСОСТОЙКИХ ЭЛЕКТРОПРОВОДЯЩИХ ПОКРЫТИЙ

2
2
2
3
1. Способ нанесения наноструктурированных износостойких электропроводящих покрытий, включающий подачу порошковой композиции на основе Cu или Al с армирующими частицами в сверхзвуковой поток подогретого газа и нанесение этой порошковой композиции на поверхность изделия по линейной или иной зависимости путем подачи порошковой композиции из четырех дозаторов, отличающийся тем, что нанесение покрытия производят в две стадии, на первой стадии предварительно вводят в сверхзвуковой поток подогретого газа армирующие неметаллические ультрадисперсные частицы ZrO, фракцией от 0,1 до 1,0 мкм из дозатора 1 и проводят обработку поверхности изделия до образования ювенильной поверхности, затем на второй стадии на ювенильную поверхность изделия из дозаторов 2, 3 и 4 наносят порошковую композицию с заранее выбранным соотношением компонентов на основе Cu или Al (дозатор 2) с использованием наночастиц квазикристаллического соединения системы Al-Cu-Fe (дозатор 3) и оксидов металлов ZrO (дозатор 1), YО (дозатор 4).
2. Способ по п.1, отличающийся тем, что скорость гетерофазного потока на первой стадии изменяют в пределах от 320 до 450 м/с, на второй стадии от 450 до 750 м/с.
3. Способ по п.1, отличающийся тем, что массовый расход порошка из любого дозатора меняют в пределах от 5 до 80%, при этом суммарный массовый расход армирующих порошков по отношению к порошку основы не должен быть меньше 20% и превышать 80%.
4. Способ по п.1, отличающийся тем, что из дозатора 1, 3 и 4 подают смесь порошков, состоящую из частиц следующего соотношения фракций, об.%:
с диаметром частиц 5-50 мкм в количестве от 50 до 99%;
с диаметром частиц 50-800 нм в количестве от 1 до 50%.